(57)【特許請求の範囲】
【請求項１】
コア、該コアを被覆する少なくとも２層以上のカバーと、該カバーの最外層の表面に施されるペイント層とを有するカラーゴルフボールにおいて、
上記カバーの最外層が
（ａ）熱可塑性樹脂                                          １００質量部、
（ｂ）蛍光色を含む着色顔料及び／又は染料                        ５質量部以下、
（ｃ）酸化チタン                                          ０．４５質量部以下
を含有する樹脂組成物で形成されると共に、上記最外層の内側に接する層が、
（Ａ）重量平均分子量（Ｍｗ）が４００００以上、重量平均分子量（Ｍｗ）と数平均分子量（Ｍｎ）の比（Ｍｎ／Ｍｗ）が３．０以上であり、かつ含有する不飽和カルボン酸の７０質量％以上が金属カチオンで中和されているイオン性樹脂と、
（Ｂ）上記（Ａ）成分以外の熱可塑性樹脂とを、
（Ａ）成分／（Ｂ）成分＝１００／０〜１０／９０（質量比）の割合で含む樹脂成分
１００質量部、
（Ｃ−１）着色顔料又は染料  ５質量部以下及び／又は（Ｃ−２）着色用マスターバッチ  １〜２０質量部
を含有する樹脂組成物で形成され、最外層用樹脂組成物のＨＡＺＥ値が９６．０９〜１００であり、ボール表面の輝度が５〜１００ｃｄ／ｍ2であることを特徴とするカラーゴルフボール。
【請求項２】
コア、該コアを被覆する少なくとも２層以上のカバーと、該カバーの最外層の表面に施されるペイント層とを有するカラーゴルフボールにおいて、
上記カバーの最外層が
（ａ）熱可塑性樹脂                                          １００質量部、
（ｂ）蛍光色を含む着色顔料及び／又は染料                        ５質量部以下、
（ｃ）酸化チタン                                          ０．４５質量部以下
を含有する樹脂組成物で形成されると共に、上記最外層の内側に接する層が、
（Ａ）重量平均分子量（Ｍｗ）が４００００以上、重量平均分子量（Ｍｗ）と数平均分子量（Ｍｎ）の比（Ｍｎ／Ｍｗ）が３．０以上であり、かつ含有する不飽和カルボン酸の７０質量％以上が金属カチオンで中和されているイオン性樹脂と、
（Ｂ）上記（Ａ）成分以外の熱可塑性樹脂とを、
（Ａ）／（Ｂ）＝１００／０〜１０／９０（質量比）の割合で含む樹脂成分
１００質量部、
（Ｃ−２）着色用マスターバッチ                            １〜２０質量部
を含有する樹脂組成物で形成され、かつ上記（Ｃ−２）成分が、下記（ｍ）〜（ｐ）成分、
（ｍ）熱可塑性樹脂                      １００質量部
（ｎ）酸化チタン                ０．１〜２００質量部
（ｏ）着色顔料又は染料            ０．１〜１０質量部
（ｐ）滑剤                        ０．１〜２０質量部
にて構成された樹脂組成物であり、ボール表面の輝度が５〜１００ｃｄ／ｍ2であることを特徴とするカラーゴルフボール。
【請求項３】
上記（ｂ）着色顔料又は染料が、赤色系、青色系、黄色系、緑色系、紫色系及び黒色系からなる群から選ばれるものである請求項１又は２記載のカラーゴルフボール。
【請求項４】
ボール表面の輝度が１０〜８５ｃｄ／ｍ2である請求項１〜３のいずれか１項に記載のカラーゴルフボール。
【請求項５】
最外層用樹脂組成物のＨＡＺＥ値が７５〜１００である請求項２〜４のいずれか１項に記載のカラーゴルフボール。
【請求項６】
最外層用樹脂組成物の全光線透過率が５．０〜８０である請求項１〜５のいずれか１項に記載のカラーゴルフボール。
【請求項７】
最外層用樹脂組成物の拡散透過率が０．０５〜８０である請求項１〜６のいずれか１項に記載のカラーゴルフボール。
【請求項８】
上記ペイント層が、基材樹脂１００質量部に対して蛍光増白剤を０．０５〜１質量部、偏光顔料を３質量部以下含有し、かつ蛍光増白剤と偏光顔料の質量比が０．０５〜５．０である請求項１〜７のいずれか１項記載のカラーゴルフボール。
【請求項９】
上記（ｂ）蛍光色を含む着色顔料及び／又は染料の配合量が０．９〜５質量部である請求項１〜８のいずれか１項記載のカラーゴルフボール。
【発明の詳細な説明】
【技術分野】
【０００１】
本発明は反発性及び耐候性に優れ、更に高い輝度を有し、高級感も兼ね備えたカラーゴルフボールに関するものである。
【背景技術】
【０００２】
最近では、白色系のゴルフボールだけではなく、ゴルフプレイヤーの嗜好に応じて様々な色のカラーゴルフボールが市場に出回っている。特に、女性向けのゴルフボールとして、高級感のあるファッション性に優れたカラーゴルフボールも開発されている。
【０００３】
高級感のある外観を有するカラーゴルフボールとしては、蛍光色の最外層に偏光顔料等を含有した塗料による組み合わせのものが市場で多く販売されている。また、よりカジュアルなパステル色調のカラーゴルフボールも市販されている。
【０００４】
ゴルフボールの高級感を出すためには、通常、カバーを形成する材料に蛍光顔料や蛍光染料を配合するのが一般的である。しかし、これらの蛍光顔料や蛍光染料は耐候性が紫外線による変色が大きく、短時間で外観が変化してしまい、高級感が維持されにくいという欠点がある。
【０００５】
一方、一般需要者は、このようなファッション性の高いカラーゴルフボールに対しても、従来の白色系のゴルフボールと同等の高い反発性と飛距離性能を求める傾向がある。通常、飛距離性能を得るためには、内側層（中間層）に反発性に優れるイオン性樹脂が用いられるが、イオン性樹脂を用いて中間層を形成したボールは輝度が低下して色がくすみやすい。そのため、ボールの反発性は向上するものの、高級感を維持することが難しかった。そして、この中間層のくすんだ色がボール表面に現れないようにするため、透明な樹脂に白色顔料（酸化チタン）を添加していくと、不透明さが増していく。また、この不透明さは同時に、色の見た目として高級感を損なっていく傾向になる。これがパステル色調であり、そういった色目には高級感を持たせることは非常に難しい。そのため、十分な飛距離性能とファッション性を両立させることができなかった。
【０００６】
従って、ボールの反発性を高めるためにイオン性樹脂を用いて中間層を使用した場合においても、高い輝度を維持することができ、反発性及び耐候性と高級感とを兼ね備えたゴルフボールの開発が望まれる。
【０００７】
従来、カラーゴルフボールの技術に関して、特開２０００−２５４２５０号公報（特許文献１）、特許第３６４９５６８号（特許文献２）、特開２００７−１４４０９７号公報（特許文献３）、特開２００９−４５３４７号公報（対応する米国特許出願公開２００９−５４１７６号）（特許文献４）等を例示することができるが、いずれにおいても反発性及び耐久性と高級感とを両立したカラーゴルフボールは得られていない。
【先行技術文献】
【特許文献】
【０００８】
【特許文献１】特開２０００−２５４２５０号公報
【特許文献２】特許第３６４９５６８号公報
【特許文献３】特開２００７−１４４０９７号公報
【特許文献４】特開２００９−４５３４７号公報（米国特許出願公開２００９−５４１７６号）
【発明の概要】
【発明が解決しようとする課題】
【０００９】
本発明は、上記事情に鑑みなされたもので、反発性及び耐候性に優れると共に、高い輝度を有し、高級感のあるカラーゴルフボールを提供する。
【課題を解決するための手段】
【００１０】
本発明者らは、上記目的を達成するため鋭意検討を行った結果、カバーの最外層を蛍光色を含む着色顔料及び／又は染料、並びに微量の酸化チタンを含む特定の樹脂組成物で形成すると共に、該最外層の内側に接する層を特定の重量平均分子量（Ｍｗ）、及び重量平均分子量（Ｍｗ）と数平均分子量（Ｍｎ）の比（Ｍｎ／Ｍｗ）を有するイオン性樹脂を配合した樹脂組成物で形成し、更にその上から偏光顔料を含有する塗料で塗装してペイント層を形成することにより、優れた反発性及び耐候性を有しながら、高い輝度を有し、高級感のあるものとなることを知見し、本発明を完成するに至った。
【００１１】
従って、本発明は、下記のカラーゴルフボールを提供する。
［１］コア、該コアを被覆する少なくとも２層以上のカバーと、該カバーの最外層の表面に施されるペイント層とを有するカラーゴルフボールにおいて、
上記カバーの最外層が
（ａ）熱可塑性樹脂                                          １００質量部、
（ｂ）蛍光色を含む着色顔料及び／又は染料                        ５質量部以下、
（ｃ）酸化チタン                                          ０．４５質量部以下
を含有する樹脂組成物で形成されると共に、上記最外層の内側に接する層が、
（Ａ）重量平均分子量（Ｍｗ）が４００００以上、重量平均分子量（Ｍｗ）と数平均分子量（Ｍｎ）の比（Ｍｎ／Ｍｗ）が３．０以上であり、かつ含有する不飽和カルボン酸の７０質量％以上が金属カチオンで中和されているイオン性樹脂と、
（Ｂ）上記（Ａ）成分以外の熱可塑性樹脂とを、
（Ａ）成分／（Ｂ）成分＝１００／０〜１０／９０（質量比）の割合で含む樹脂成分
１００質量部、
（Ｃ−１）着色顔料又は染料  ５質量部以下及び／又は（Ｃ−２）着色用マスターバッチ  １〜２０質量部
を含有する樹脂組成物で形成され、最外層用樹脂組成物のＨＡＺＥ値が９６．０９〜１００であり、ボール表面の輝度が５〜１００ｃｄ／ｍ2であることを特徴とするカラーゴルフボール。
［２］コア、該コアを被覆する少なくとも２層以上のカバーと、該カバーの最外層の表面に施されるペイント層とを有するカラーゴルフボールにおいて、
上記カバーの最外層が
（ａ）熱可塑性樹脂                                          １００質量部、
（ｂ）蛍光色を含む着色顔料及び／又は染料                        ５質量部以下、
（ｃ）酸化チタン                                          ０．４５質量部以下
を含有する樹脂組成物で形成されると共に、上記最外層の内側に接する層が、
（Ａ）重量平均分子量（Ｍｗ）が４００００以上、重量平均分子量（Ｍｗ）と数平均分子量（Ｍｎ）の比（Ｍｎ／Ｍｗ）が３．０以上であり、かつ含有する不飽和カルボン酸の７０質量％以上が金属カチオンで中和されているイオン性樹脂と、
（Ｂ）上記（Ａ）成分以外の熱可塑性樹脂とを、
（Ａ）／（Ｂ）＝１００／０〜１０／９０（質量比）の割合で含む樹脂成分
１００質量部、
（Ｃ−２）着色用マスターバッチ                            １〜２０質量部
を含有する樹脂組成物で形成され、かつ上記（Ｃ−２）成分が、下記（ｍ）〜（ｐ）成分、
（ｍ）熱可塑性樹脂                      １００質量部
（ｎ）酸化チタン                ０．１〜２００質量部
（ｏ）着色顔料又は染料            ０．１〜１０質量部
（ｐ）滑剤                        ０．１〜２０質量部
にて構成された樹脂組成物であり、ボール表面の輝度が５〜１００ｃｄ／ｍ2であることを特徴とするカラーゴルフボール。
［３］上記（ｂ）着色顔料又は染料が、赤色系、青色系、黄色系、緑色系、紫色系及び黒色系からなる群から選ばれるものである［１］又は［２］記載のカラーゴルフボール。
［４］ボール表面の輝度が１０〜８５ｃｄ／ｍ2である［１］〜［３］のいずれか１項に記載のカラーゴルフボール。
［５］最外層用樹脂組成物のＨＡＺＥ値が７５〜１００である［２］〜［４］のいずれか１項に記載のカラーゴルフボール。
［６］最外層用樹脂組成物の全光線透過率が５．０〜８０である［１］〜［５］のいずれか１項に記載のカラーゴルフボール。
［７］最外層用樹脂組成物の拡散透過率が０．０５〜８０である［１］〜［６］のいずれか１項に記載のカラーゴルフボール。
［８］上記ペイント層が、基材樹脂１００質量部に対して蛍光増白剤を０．０５〜１質量部、偏光顔料を３質量部以下含有し、かつ蛍光増白剤と偏光顔料の質量比が０．０５〜５．０である［１］〜［７］のいずれか１項記載のカラーゴルフボール。
［９］上記（ｂ）蛍光色を含む着色顔料及び／又は染料の配合量が０．９〜５質量部である［１］〜［８］のいずれか１項記載のカラーゴルフボール。
【発明の効果】
【００１２】
本発明では、これまでのカラーゴルフボールでは得られなかった優れた反発性及び耐候性を有すると共に、高い輝度を有し、高級感をも兼ね備えたカラーゴルフボールを提供することができる。
【図面の簡単な説明】
【００１３】
【図１】本発明の一実施例を示したゴルフボールの概略断面図である。
【発明を実施するための形態】
【００１４】
以下、本発明につき更に詳しく説明する。
本発明のカラーゴルフボールは、カバーの最外層を、蛍光色を含む着色顔料及び／又は染料、並びに微量の酸化チタンを含む特定の樹脂組成物で形成すると共に、該最外層の内側に接する層を特定の重量平均分子量（Ｍｗ）、及び重量平均分子量（Ｍｗ）と数平均分子量（Ｍｎ）の比（Ｍｎ／Ｍｗ）を有し、不飽和カルボン酸の含量（酸含量）が特定範囲に調整されたイオン性樹脂を配合した樹脂組成物で形成し、更にその上から偏光顔料を含有する塗料で塗装してペイント層を形成したものである。
【００１５】
本発明のゴルフボールの構成は、コアと２層以上のカバーとを備え、該カバーの最外層の表面にペイント層を有していればよく、本発明の目的を逸脱しない範囲において適宜設定し得るものである。例えば、内層カバー（中間層）及び外層カバー（最外層）の２層のカバーを有するスリーピースソリッドゴルフボールである場合、図１に示すように、少なくともコア１と、該コア１を覆う内層カバー（中間層）２と、該内層カバー２を覆う外層カバー（最外層）３とを具備する３層構造を有し、更にその上にペイント層４を有するゴルフボールＧとすることができる。また、最外層となる外層カバー３の表面には、通常、多数のディンプルＤが形成されている。なお、図１では、コア１、中間層２及び最外層３を形成して３層構造とした構成を示したが、上述した通り、その構成は、本発明の目的を逸脱しない範囲において適宜変更することができる。例えば、必要に応じて上記中間層２を２層以上としてカバーを３層以上有する構成とすることもできる。また、コア１を複数層に形成することもできる。以下、図１を参照しながら、本発明のカラーゴルフボールについて詳述する。
【００１６】
上記コア１は、１，４−シスポリブタジエン等の公知のゴム材料を基材とし、これに、不飽和カルボン酸及びその金属塩等の共架橋剤や、酸化亜鉛，硫酸バリウム等の無機充填剤，ジクミルパーオキサイドや１，１−ビス（ｔ−ブチルパーオキシ）シクロヘキサン等の有機過酸化物等を配合したゴム組成物を加硫することにより得ることができる。本発明においては、コアの直径は特に制限されない。また、コアの色調についても特に制限はない。
【００１７】
上記中間層２は、ここでは上記最外層３の内側に接する層であり、
（Ａ）重量平均分子量（Ｍｗ）が４００００以上、重量平均分子量（Ｍｗ）と数平均分子量（Ｍｎ）の比（Ｍｎ／Ｍｗ）が３．０以上であり、かつ含有する不飽和カルボン酸の７０質量％以上が金属カチオンで中和されているイオン性樹脂と、
（Ｂ）上記（Ａ）成分以外の熱可塑性樹脂とを、
（Ａ）／（Ｂ）＝１００／０〜１０／９０（質量比）の割合で含む樹脂成分
１００質量部、
（Ｃ−１）着色顔料又は染料                                      ５質量部以下
を含有する樹脂組成物、又は
（Ａ）重量平均分子量（Ｍｗ）が４００００以上、重量平均分子量（Ｍｗ）と数平均分子量（Ｍｎ）の比（Ｍｎ／Ｍｗ）が３．０以上であり、かつ含有する不飽和カルボン酸の７０質量％以上が金属カチオンで中和されているイオン性樹脂と、
（Ｂ）上記（Ａ）成分以外の熱可塑性樹脂とを、
（Ａ）／（Ｂ）＝１００／０〜１０／９０（質量比）の割合で含む樹脂成分
１００質量部、
（Ｃ−２）着色用マスターバッチ                            １〜２０質量部
を含有する樹脂組成物で形成される。なお、この中間層２は、通常、上記最外層３の内側に接する層として形成されるが、ここでは上記最外層３と中間層２との間に１層以上の透明な層が形成されている場合も含むものとする。また、この中間層２は、上述した通り、ボールの仕様等に応じて、同種又は異種の材料を用いて２層以上形成することもできる。該中間層２が２層以上に形成される（即ち、カバー全体が３層以上に形成される）場合、上記最外層の内側に接する層（中間層２）よりも内側の層については、公知のアイオノマー樹脂、ポリウレタン等の各種熱可塑性樹脂又は熱可塑性エラストマーの樹脂材料を主材として形成すればよい。
【００１８】
（Ａ）重量平均分子量（Ｍｗ）が４００００以上、かつ重量平均分子量（Ｍｗ）と数平均分子量（Ｍｎ）の比（Ｍｎ／Ｍｗ）が３．０以上であり、かつ含有する不飽和カルボン酸の７０質量％以上が金属カチオンで中和されているイオン性樹脂
（Ａ）成分のイオン性樹脂は、中間層用樹脂組成物の主材となる成分であり、重量平均分子量（Ｍｗ）が４００００以上、重量平均分子量（Ｍｗ）と数平均分子量（Ｍｎ）の比（Ｍｎ／Ｍｗ）が３．０以上であり、更に、当該樹脂に含まれる不飽和カルボン酸の７０質量％以上が金属カチオンで中和されていることを要する。具体的には、オレフィン−不飽和カルボン酸共重合体、オレフィン−不飽和カルボン酸−カルボン酸エステル共重合体などのイオン性樹脂を好適に使用することができる。これらは１種単独で用いても、２種以上を併用してもよい。また、これらのイオン性樹脂は他の熱可塑性樹脂と組み合わせて使用することもでき、中でも熱可塑性ポリウレタンや熱可塑性エラストマーを好適に配合することができる。
【００１９】
ここで、上記（Ａ）成分の重量平均分子量（Ｍｗ）は、４００００以上であり、その上限は、３０００００以下とすることが好ましく、より好ましくは２５００００以下とすることができる。また、上記共重合体の重量平均分子量（Ｍｗ）と数平均分子量（Ｍｎ）の比は、３．０以上であり、その上限は、１５．０以下とすることが好ましく、より好ましくは１２．０以下とすることができる。
【００２０】
上記（Ａ）成分は、その共重合体に含まれる不飽和カルボン酸の７０質量％以上が金属カチオンによって中和されていることを要するが、より好ましくは７５質量％以上、更に好ましくは８０質量％以上が中和されていることが推奨される。なお、上記（Ａ）成分は、それぞれ上記共重合体中の酸基の一部又は全部を金属イオンで中和することにより得ることができる。
【００２１】
ここで、上記共重合体中の酸基を中和する金属イオンとしては、例えば、Ｎａ+、Ｋ+、Ｌｉ+、Ｚｎ++、Ｃｕ++、Ｍｇ++、Ｃａ++、Ｃｏ++、Ｎｉ++、Ｐｂ++等が挙げられる。本発明においては、この中でも特にＮａ+、Ｌｉ+、Ｚｎ++、Ｍｇ++等を好適に用いることができ、更にはＭｇ++、Ｚｎ++であることが推奨される。上記のような中和物は公知の方法で得ることができ、例えば、上記共重合体に対して、上記金属イオンのギ酸塩、酢酸塩、硝酸塩、炭酸塩、炭酸水素塩、酸化物、水酸化物及びアルコキシド等の化合物を使用して導入することができる。
【００２２】
上記（Ａ）成分は、市販品を使用することができ、その具体例としては、商品名「ハイミラン１６０１」、「ハイミラン１６０５」、「ハイミラン１５５７」、「ハイミラン１８５５」（三井・デュポンポリケミカル社製）、商品名「ＩＯＴＥＫ８０３０」、「ＩＯＴＥＫ７０１０」（ＥｘｘｏｎＭｏｂｉｌ社製）等を例示することができる。
【００２３】
（Ｂ）上記（Ａ）成分以外の熱可塑性樹脂
（Ｂ）成分は、上記（Ａ）成分以外の熱可塑性樹脂であり、ゴルフボール打撃時のフィーリング、反発性をより一層向上させる観点から好適に配合される成分である。この（Ｂ）成分としては、公知のものを用いることができるが、本発明では、特にオレフィン系熱可塑性樹脂を好適に用いることができる。該オレフィン系熱可塑性樹脂は、１種を単独で用いても２種以上を併用してもよい。また、２種以上を組み合わせて配合する場合、熱可塑性ポリウレタン及び熱可塑性エラストマーを組み合わせて用いることが好ましい。
【００２４】
上記の熱可塑性ポリウレタン及び熱可塑性エラストマーは、市販品を用いることもでき、具体的には、商品名「パンデックスＴ−Ｒ３０８０」（ディーアイシーバイエルポリウレタン社製）、商品名「ダイナロン６１００」、「ダイナロン４６３０Ｐ」（ＪＳＲ社製）等を例示することができる。
【００２５】
この場合、上記（Ａ）成分及び上記（Ｂ）成分の配合比率は、（Ａ）成分／（Ｂ）成分＝１００／０〜１０／９０（質量比）であり、好ましくは９０／１０〜５０／５０である。
【００２６】
（Ｃ−１）着色顔料又は染料
（Ｃ−１）成分の着色顔料又は染料は、ボールの色彩を調整するために配合するものである。本発明では、公知の着色顔料又は染料を用いることができ、耐変色性の観点から顔料を好適に用いることができる。上記の着色顔料又は染料は、赤色系、青色系、黄色系、緑色系、紫色系、黒色系からなる群から適宜選択される。より具体的には、赤色系としてキナクリドン系、ペリレン系、アンスラキノン系、青色系としてフタロシアニン系、群青系、黄色系として複合酸化物系、ポリアゾ系、複合環系、紫色系として紫群青系、黒色系としてカーボンブラック等を例示することができる。これらを配合することにより高級感のある色彩を表現することができる。なお、これらの着色顔料又は染料は、１種を単独で用いても２種以上を併用してもよく、その組み合わせや配合量は、ボールの仕様等に応じて適宜設定し得る。上記の着色顔料又は染料は、市販品を用いることができ、具体例として、商品名「クロモファイン」（大日精化社製）、「タイペークイエロー」（石原産業社製）、「トーカブラック」（東海カーボン社製）等を例示することができる。（Ｃ−１）成分の配合量は、上記（Ａ）成分及び（Ｂ）成分の合計１００質量部に対して５質量部以下（０〜５質量部）とすることができ、好ましくは０．００１〜５質量部、より好ましくは０．０１〜４．５質量部である。（Ｃ−１）成分の添加量が少なすぎると発色が悪く、添加量が多すぎると色が濃くなりすぎて高級感が損なわれることがある。
【００２７】
（Ｃ−２）着色用マスターバッチ
また、最外層が透明感のある薄めの色であった場合、微妙な色合いを表現したくてもゴルフボール全体の印象に中間層の色目が影響してしまうことがある。このような場合、顔料等を材料中に均一分散させることが有効である。上記の着色顔料又は染料の分散性を改善するためには、上記の着色顔料又は染料を上記（Ａ）成分及び（Ｂ）成分と混合する前に予め公知の樹脂及び添加剤と混練してマスターバッチ化し、（Ｃ−２）着色用マスターバッチとして配合することが有効である。
【００２８】
以下、上記の（Ｃ−２）着色用マスターバッチについて詳述する。
本発明において、（Ｃ−２）成分は、上記の着色顔料又は染料を公知の樹脂及び添加剤と混練すればよく、特に制限されるものではないが、下記（ｍ）〜（ｐ）成分、
（ｍ）熱可塑性樹脂                      １００質量部
（ｎ）酸化チタン                ０．１〜２００質量部
（ｏ）着色顔料又は染料            ０．１〜１０質量部
（ｐ）滑剤                        ０．１〜２０質量部
にて構成された樹脂組成物を好適に採用し得る。
【００２９】
（ｍ）成分の熱可塑性樹脂は、公知の樹脂を用いることができ、特に制限されるものではないが、上記の（Ａ）成分及び（Ｂ）成分と同様の樹脂を用いることが好ましい。
【００３０】
（ｎ）成分の酸化チタンは、公知の酸化チタンを用いることができ、例えば、市販品として、商品名「タイペーク」（石原産業社製）等を好適に使用することができる。配合量は、上記（ｍ）成分１００質量部に対して０．１〜２００質量部であり、好ましくは０．１〜１８０質量部とすることができる。
【００３１】
（ｏ）成分の着色顔料又は染料は、上述したものを同様に用いることができる。この場合、上記（ｏ）成分の配合量は、上記（ｍ）成分１００質量部に対して０．１〜１０質量部であり、好ましくは０．１〜７質量部とすることができる。
【００３２】
（ｐ）成分の滑剤についても、公知の滑剤を用いることができ、特に制限されるものではないが、例えば、不飽和カルボン酸の金属塩（ステアリン酸マグネシウム等）やポリエチレンワックス等を好適に使用することができる。上記（ｐ）成分の配合量は、上記（ｍ）成分１００質量部に対して０．１〜２０質量部であり、好ましくは０．５〜１５質量部とすることができる。
【００３３】
上記着色用マスターバッチは、公知の方法で調製することができ、例えば、加圧ニーダーと強制フィーダー付き二軸−単軸押出機（ニーダールーダー含む）、タンデム型押出機、二軸押出機等の混練機を用いて混練することにより得ることができる。中間層用樹脂組成物に、（Ｃ−２）成分を添加する場合の添加量は、上記（Ａ）成分及び（Ｂ）成分の合計量１００質量部に対して、１〜２０質量部であり、好ましくは３．５〜１５質量部である。着色用マスターバッチの添加量が少なすぎると、イオン性樹脂の色がそのまま最外層に映ってしまい、ボール全体がくすんだ印象になってしまうことがある。また、添加量が多すぎると、ボールの重量が重くなりすぎるなど、物性そのものに悪影響を及ぼすおそれがある。
【００３４】
（Ｄ）添加剤
上記の各成分に加えて、更に（Ｄ）成分として各種添加剤を配合することができる。この添加剤としては、各種樹脂用途のものが使用でき、例えば、酸化防止剤、紫外線吸収剤、滑剤、流動性改質剤、増粘剤等が挙げられる。また、上記（Ａ）成分の機能性向上を目的として、有機酸及びその塩、塩基性無機金属化合物等の添加剤も適宜使用することができる。これら添加剤の添加量は、成形性等を損なわない範囲で適宜設定し得、特に制限されるものではないが、上記（Ａ）成分及び（Ｂ）成分の合計１００質量部に対して０．１〜５質量部とすることができ、好ましくは０．１〜４質量部である。
【００３５】
また、中間層２の厚さは、ボールの仕様等に応じて適宜し得、特に制限されるものではないが、０．５〜２ｍｍとすることができ、好ましくは０．７５〜１．８ｍｍとすることができる。中間層２の厚みが、薄すぎた場合は、ゴルフボールの耐久性が劣るおそれがあり、コアの色がボール表面の色に影響を及ぼすことがあり好ましくない。一方、厚すぎた場合は、成形が難しく、色ムラを生じる可能性がある。
【００３６】
上記中間層用樹脂組成物を調製する場合は、公知の混合装置を採用することができ、例えば、単軸押出機や２軸押出機を用いることができる。本発明では２軸押出機を用いることがより好ましい。また、これら押出機の連結型でも良く、例えば、単軸押出機−２軸押出機、２軸押出機−２軸押出機などが挙げられる。これらの装置の構成は特別なものではなく、既存の押出機で十分である。また、上記樹脂組成物を使用して中間層を成形する方法についても、特に制限されるものではなく、例えば、射出成形法やコンプレッション成形法等を採用することができる。射出成形法を採用する場合には、射出成形用金型の所定位置に予め作製したコアを配置した後、上記樹脂組成物を該金型内に導入する方法を採用できる。また、コンプレッション成形法を採用する場合には、上記樹脂組成物で一対のハーフカップを作り、このカップで対象物をくるみ、金型内で加圧加熱する方法を採用できる。なお、加圧加熱成形する場合、成形条件としては、１２０〜１７０℃、１〜５分間の条件を採用することができる。
【００３７】
上記外層カバー（最外層）３は、（ａ）熱可塑性樹脂、（ｂ）蛍光色を含む着色顔料及び又は染料、（ｃ）酸化チタンを必須成分として含有する樹脂組成物で形成される。以下、この外層カバー（最外層）用樹脂組成物の各成分について詳述する。
【００３８】
（ａ）熱可塑性樹脂
（ａ）成分の熱可塑性樹脂は、最外層用樹脂組成物の主材となる成分であり、公知の各種熱可塑性樹脂を用いることができ、特に制限はない。具体的には、オレフィン系熱可塑性樹脂を好適に使用することができ、更にその中でも、オレフィン−不飽和カルボン酸共重合体、オレフィン−不飽和カルボン酸−カルボン酸エステル共重合体などのイオン性樹脂や非イオン性樹脂を使用することがより好ましい。これらは１種単独で用いても、２種以上を併用してもよい。また、これら樹脂は他の熱可塑性樹脂と組み合わせて使用することもでき、中でも熱可塑性ポリウレタンや熱可塑性エラストマーを好適に配合することができる。
【００３９】
上記（ａ）成分は、特に制限されるものではないが、公知のものを用いることができ、イオン性樹脂の具体例として、商品名「ハイミラン１６０１」、「ハイミラン１６０５」、「ハイミラン１５５７」、「ハイミラン１８５５」（三井・デュポンポリケミカル社製）、商品名「ＩＯＴＥＫ８０３０」、「ＩＯＴＥＫ７０１０」（ＥｘｘｏｎＭｏｂｉｌ社製）等を例示することができ、非イオン性樹脂としては、商品名「ニュクレルＮ０３５Ｃ」（三井・デュポンポリケミカル社製）等を例示することができる。
【００４０】
一方、上記熱可塑性ポリウレタン及び熱可塑性エラストマーについても、特に制限されるものではなく、公知のものを用いることができ、その具体例として、商品名「パンデックスＴ−Ｒ３０８０」（ディーアイシーバイエルポリマー社製）、「ダイナロン６１００」、「ダイナロン４６３０Ｐ」（ＪＳＲ社製）等を例示することができる。
【００４１】
（ｂ）蛍光色を含む着色顔料及び／又は染料
（ｂ）成分の蛍光色を含む着色顔料及び／又は染料は、ボールの色彩を調整するために配合するものである。本発明では、この（ｂ）成分として、公知の着色顔料又は染料を用いることができ、特に耐変色性（耐候性）の観点から顔料を好適に用いることができる。上記の着色顔料及び／又は染料は、赤色系、青色系、黄色系、緑色系、紫色系、黒色系からなる群から適宜選択される。より具体的には、赤色系としてキナクリドン系、ペリレン系、アンスラキノン系、青色系としてフタロシアニン系、群青系、黄色系として複合酸化物系、ポリアゾ系、複合環系、紫色系として紫群青系、黒色系としてカーボンブラック等を例示することができる。これらを配合することにより高級感のある色彩を表現することができる。なお、これらの蛍光色を含む着色顔料及び／又は染料は、１種を単独で用いても２種以上を併用してもよい。また、その組み合わせは、蛍光色のものが少なくとも１種類含まれていればよく、ボールの仕様等に応じて適宜設定し得る。上記の着色顔料及び／又は染料は、市販品を用いることができ、具体例として、商品名「クロモファイン」（大日精化社製）、「タイペークイエロー」（石原産業社製）、「トーカブラック」（東海カーボン社製）等を例示することができる。（ｂ）成分の配合量は、上記（ａ）成分１００質量部に対して５質量部以下（０〜５質量部）とすることができ、好ましくは０．００１〜５質量部、より好ましくは０．０１〜４．５質量部である。（ｂ）成分の添加量が少なすぎると発色が悪く、添加量が多すぎると色が濃くなりすぎて高級感が損なわれることがある。
【００４２】
（ｃ）酸化チタン
（ｃ）成分の酸化チタンは、最外層用樹脂組成物の隠蔽性をコントロールすることを目的に配合するものである。本発明では、その配合量を調整することにより、下地層が透ける割合を変更することができ、かつ、発色の度合いを変化させることができる。本発明では、公知の酸化チタンを用いることができ、例えば、市販品として、商品名「タイペーク」（石原産業社製）等を好適に使用することができる。なお、この酸化チタンは白色系顔料としても使用することができ、ボールの色彩に深みを与えることができる。上記（ｃ）成分の配合量は、上記（ａ）成分１００質量部に対して０．４５質量部以下（０〜０．４５質量部）、好ましくは０．３質量部とすることができ、より好ましくは０．２５質量部である。一方、その下限は、特に制限されるものではないが、好ましくは上記（ａ）成分１００質量部に対して０．０１質量部とすることができる。（ｃ）成分の添加量が多すぎると不透明感が増して、輝度が低下し、高級感を損なってしまう場合がある。
【００４３】
（ｄ）添加剤
上記（ａ）〜（ｃ）成分に加えて、更に（ｄ）成分として各種添加剤を配合することができる。この添加剤としては、各種樹脂用途のものが使用でき、例えば、酸化防止剤、紫外線吸収剤、滑剤、流動性改質剤、増粘剤等が挙げられる。また、上記（ａ）成分の機能性向上を目的として、有機酸及びその塩、塩基性無機金属化合物等の添加剤も適宜使用することができる。これら添加剤の添加量は、成形性等を損なわない範囲で適宜設定し得、特に制限されるものではないが、上記（ａ）成分１００質量部に対して０．１〜５０質量部とすることができ、好ましくは０．１〜４０質量部である。
【００４４】
上記各成分を配合した樹脂組成物を用いて形成される最外層３は、特に制限されるものではないが、その厚みを０．３〜３ｍｍとすることができ、好ましくは０．５〜２．５ｍｍとすることができる。最外層３の厚みが、薄すぎた場合は、下地が透けてしまって発色性が悪くなることがある。一方、厚すぎた場合は、均一に射出成形をすることが難しくなり、全体としてのボールの質感が損なわれることがある。
【００４５】
上記最外層用樹脂組成物の輝度は、ボールの色彩に応じて適宜設定されるものであるが、５〜１００ｃｄ／ｍ2とすることができ、好ましくは１０〜８５ｃｄ／ｍ2とすることができる。特に黄色系のゴルフボールは、色のくすみを感じやすいため５０〜１００ｃｄ／ｍ2であることが好ましく、黄色系以外（オレンジ、ピンク、青、紫、白、緑、赤など）のゴルフボールにおいては、５〜５０ｃｄ／ｍ2であることが好ましい。ここで、上記の輝度とは人間の感じる量を表す心理物理量のひとつである。その値が大きいと人間は「明るい」と感じ、逆に小さいと「暗い」と感じる。
【００４６】
また、上記最外層用樹脂組成物のＨＡＺＥ値は７５以上１００以下、好ましくは８０以上１００以下である。ＨＡＺＥ値が小さいと見た目の高級感が損なわれるおそれがある。全光線透過率は５．０以上８０以下、好ましくは５．５以上７５以下である。全光線透過率が大きすぎると透明性が高くなりすぎて、高級感が損なわれる場合がある。また、拡散透過率は０．０５以上８０以下、好ましくは１．０以上７５以下である。拡散透過率が大きすぎると透明性が高くなりすぎて、高級感が損なわれる場合がある。
【００４７】
ここで、全光線透過率及び拡散透過率とは、プラスチック（最外層用樹脂組成物）の試験片を介して、光源から光線を当てた時の光の透過割合及び拡散割合を指すものであり、ＪＩＳ  Ｋ７１０５（１９８１年）に準拠する値である。
また、ＨＡＺＥ（曇価）とは、上記の全光線透過率及び拡散透過率から下記式により算出される値である。詳細は、ＪＩＳ  Ｋ７１３６（２０００年）を参照。
ＨＡＺＥ（曇価）  ＝  （拡散透過率Ｔd／全光線透過率Ｔt）×１００  （％）
【００４８】
上記において、全光線透過率は、値が大きいほど光を通しやすく、透明度が高いことを示し、この値が小さいほど光を通しにくく、透明度が低いことを示す。拡散透過率及びＨａｚｅ値は、値が小さいほど濁りが強くなり、逆に値が大きいほど光の拡散が少なく透明度が高くなる。
【００４９】
上記の最外層用樹脂組成物を調製する場合は、公知の混合装置を採用することができ、例えば、単軸押出機や２軸押出機を用いることができる。本発明では２軸押出機を用いることがより好ましい。また、これら押出機の連結型でも良く、例えば、単軸押出機−２軸押出機、２軸押出機−２軸押出機などが挙げられる。これらの装置の構成は特別なものではなく、既存の押出機で十分である。また、上記最外層用樹脂組成物を使用してカバーを成形する方法についても、特に制限されるものではなく、例えば、射出成形法やコンプレッション成形法等を採用することができる。射出成形法を採用する場合には、射出成形用金型の所定位置に予め作製したコアを配置した後、上記最外層用樹脂組成物を該金型内に導入する方法を採用できる。また、コンプレッション成形法を採用する場合には、上記最外層用樹脂組成物で一対のハーフカップを作り、このカップで対象物をくるみ、金型内で加圧加熱する方法を採用できる。なお、加圧加熱成形する場合、成形条件としては、１２０〜１７０℃、１〜５分間の条件を採用することができる。
【００５０】
上記最外層３の表面には、図１に示したように、ペイント層４が被覆される。このペイント層４の膜厚は、特に制限はないが、好ましくは５μｍ以上、より好ましくは１０μｍ以上であり、また、その上限は２０μｍ以下とすることが好ましく、より好ましくは１６μｍ以下である。ペイント層４が薄すぎると、塗膜の耐久性が不十分となる場合がある。一方、ペイント層４の膜厚が厚すぎると、ボールの反発性が低下したり、塗膜剥離を引き起こす場合がある。
【００５１】
このペイント層４は、ポリウレタン等のベース樹脂に、偏光顔料及び各種の溶剤や添加剤を適宜添加した塗料を塗布することにより形成されるものであり、上記最外層３の色彩との相乗効果により透明感があり、高級感のある色彩を得ることができる。
【００５２】
上記ベース樹脂としては、公知のウレタン樹脂等を用いることができ、特に制限されるものではないが、本発明では水酸基を持つポリオール成分とイソシアネート基を持つポリイソシアネート成分からなる２液硬化型ウレタン塗料を好適に使用することできる。この場合、上記ポリオールとしては、ウレタン，ポリエステル，アクリル樹脂等が主として用いられるが、必要に応じてエポキシ樹脂等の他の樹脂を使用することができる。一方、ポリイソシアネートとしては、ＴＤＩ、ＭＤＩ、ＨＤＩ、ＩＰＤＩ、ＮＤＩ、ＰＤＩ、ＸＤＩ、ＨＸＤＩを単独で又は２種以上を併用して変性されるものであり、一般的には、アダクト体、ビュレット体、イソシアヌレート体の形をとり得る。
【００５３】
上記偏光顔料は、ゴルフボールの高級感及び質感を向上させるために配合されるものであり、金属粉顔料、ガラスフレーク、マイカ及びパール顔料等を配合することができ、本発明では特にパール顔料を好適に用いることができる。上記パール顔料としては、金属酸化物被覆雲母、塩基性炭酸鉛、酸塩化ビスマス、天然魚燐箔のいずれも使用できるが、無毒で化学的安定性に最も優れている点から、金属酸化物被覆雲母を選択することが好ましい。上記金属酸化物被覆雲母において、雲母を被覆する金属酸化物としては、一般には、二酸化チタンや酸化鉄が多く用いられており、その被覆率（被覆層の厚み）を変えることにより、様々な色彩や干渉作用を得ることができる。また、上偏光顔料の粒径は、特に制限されるものではないが、大きいほど沈降しやすくなるので、適切な粒径を有する顔料を選択することが望まれる。上記の偏光顔料としては、市販品を用いることができ、その具体例として、商品名「シラリック」（Ｍｅｒｃｋ  Ｊａｐａｎ社製）を挙げることができる。
【００５４】
偏光顔料の配合量は、上記ベース樹脂１００質量部に対して、３質量部以下（０〜３質量部）、好ましくは０．１〜３質量部、より好ましくは０．２〜２質量部の範囲とすることができる。偏光顔料の配合量が少なすぎると、適切な明るさと輝きが損なわれてしまい、高級感が得られない場合がある。逆に、配合量が多すぎると、塗装の作業性が低下したり、塗膜剥離の要因となる可能性がある。
【００５５】
更に、上記塗料の明るさを増すために蛍光増白剤を配合することが好ましい。該該蛍光増白剤の配合量は、上記ベース樹脂１００質量部に対して、０．０５〜１質量部配合することができ、かつ蛍光増白剤と偏光顔料の配合比（蛍光増白剤／偏光顔料）が質量比で０．０５〜５．０となるように使用することがより好ましい。
【００５６】
上記塗料の塗装方法は、公知に使用されている方法を用いることができる。例えば、針台の針先にボールを載せた状態でスプレーによりボール全体を塗装すればよい。また、塗装に先立ち、被塗装物（最外層３を被覆した球体）とペイント層４との密着性を向上させる目的で、特に限定されるものではないが、プラズマ処理やコロナ放電処理等による表面改質を行っても良いし、プライマー等を塗布しても良い。
【００５７】
本発明のゴルフボールは、競技用としてゴルフ規則に従うものとすることができ、直径４２．６７ｍｍ以上、重さ４５．９３ｇ以下に形成することができる。
【実施例】
【００５８】
以下、実施例と比較例を示し、本発明を具体的に説明するが、本発明は下記の実施例に制限されるものではない。
【００５９】
〔実施例１〜７、比較例１，２〕
実施例及び比較例に共通した配合からなるゴム組成物を調製し、ニーダー又はロールにて混練りした後、所定の加硫条件にて直径３７．０ｍｍのコアを作製した。次に、得られたコアの周囲に表１に示す中間層用樹脂組成物を射出成形して厚さ１．５ｍｍの中間層を形成し、表１に示す最外層用樹脂組成物を射出成形して厚さ１．３ｍｍの最外層を形成した。その後、得られたボールの表面に、下記の配合の２液硬化型ウレタン塗料をスプレー塗布し、乾燥させてペイント層（厚さ２０μｍ）を形成し、実施例及び比較例のカラーゴルフボールを作製した。表１中の樹脂混合材料の配合の数字は質量部を表している。なお、ここでは特に説明しないが、全ての実施例及び比較例のゴルフボールの表面には、同一の態様で多数のディンプルが形成されている。
【００６０】
コアの配合
ポリブタジエンゴム                  １００        質量部
アクリル酸亜鉛                        ２９        質量部
過酸化物                                １．２    質量部
老化防止剤                              ０．１    質量部
酸化亜鉛                              ２６．７    質量部
ペンタクロロチオフェノール亜鉛塩        ０．２    質量部
赤色顔料                                ０．０８  質量部
【００６１】
上記ゴムの加硫は、１５５℃，１５分の条件で行い、上記「過酸化物」は、１，１−ジ（ｔ−ブチルパーキシ）シクロヘキサンとシリカとの混合物、商品名「パーヘキサＣ−４０」（日油社製）、上記「老化防止剤」は、「ノクラックＮＳ−６」（大内新興化学工業社製）である。
【００６２】
塗料の配合
ベース樹脂        ９８．５  質量％
偏光顔料            １．０  質量％
蛍光増白剤          ０．５  質量％
【００６３】
上記材料の詳細は以下の通りである。
ベース樹脂：２液硬化型ウレタン塗料
偏光顔料：メルク社製、商品名「イリオジン」
【００６４】
上記で得られた各実施例及び比較例におけるカバー及びゴルフボールの物性について下記の基準に従って評価し、その評価を表１に示した。
【００６５】
・輝度
ＪＩＳ  Ｚ８７２２及びＪＩＳ  Ｚ８７１７に準拠し、輝度計  ＬＳ−１１０（ＫＯＮＩＣＡ  ＭＩＮＯＬＴＡ  製）を用いて測定した。また、他の光による影響を遮断するため暗室を使用し、対象物に当てる光源は通常の蛍光灯（２０形、１８Ｗ−１２２０ｌｍ）を用い、対象物に均一に当たるように設定した。
【００６６】
・全光線透過率及び拡散透過率
光透過率測定機「ＴＵＲＢＩＤＩＭＥＴＥＲ  ＮＤＨ５０００Ｗ」（日本電色工業製）を用いて以下の測定条件で測定し、ＪＩＳ  Ｋ７１０５に準じて全光線透過率及び拡散透過率を計測し、かつＪＩＳ  Ｋ７１３６に準じてＨＡＺＥ値を求めた。
測定条件：光源Ｄ６５、測定法３
測定数：各サンプル  ｎ＝３
全光線透過率及び拡散透過率は、試験片に対して光源を当てた際、光が試験片を介してどれだけ透過及び拡散するかを測定して数値化したものである。これらの値が大きいと透明度が高く、小さいと透明度が低い。通常、酸化チタンを含有した樹脂組成物についてこれらを測定した場合は、ほぼ０となる。
【００６７】
・耐候性
指標値となるボールと共に、日光にｎ＝３ずつ暴露した。一定時間ごとにＬａｂ色差測定器にてΔＥを測定し、指標ボールのΔＥが１５以上となった時点で、日光への暴露を止め、その時点における各ボールのΔＥを測定し、下記の基準に従い評価した。
◎：５未満
○：５以上１３未満
△：１３以上
【００６８】
・高級感
上級ゴルフプレイヤー１０名により下記の基準に従い官能評価した。
◎：１０人中８人以上が「高級感あり」と感じた
○：１０人中５〜７人が「高級感あり」と感じた
△：１０人中３〜４人が「高級感あり」と感じた
×：１０人中２人以下が「高級感あり」と感じた
【００６９】
・輝き感
上級ゴルフプレイヤー１０名により下記の基準に従い官能評価した。
◎：１０人中８人以上が「輝き感あり」と感じた
○：１０人中５〜７人が「輝き感あり」と感じた
△：１０人中３〜４人が「輝き感あり」と感じた
×：１０人中２人以下が「輝き感あり」と感じた
【００７０】
・初速度
初速度は、Ｒ＆Ａの承認する装置であるＵＳＧＡのドラム回転式の初速測定器を用いて測定した。ボールは２３±１℃の温度で３時間以上温度調節し、室温２３±２℃の部屋でテストされた。１ダースのボールを各々２回打撃して、６．２８ｆｔ（１．９１ｍ）の間を通過する時間を計測し、初速度を計算した。
【００７１】
【表１】
0005614254.tif 000002
【００７２】
表中に記載した材料の詳細は以下の通りである。
［最外層用樹脂組成物］
ハイミラン１５５７：三井・デュポンポリケミカル社製、亜鉛中和、エチレン−メタクリル酸共重合体
ハイミラン１６０１：三井・デュポンポリケミカル社製、ナトリウム中和、エチレン−メタクリル酸共重合体
ハイミラン１８５５：三井・デュポンポリケミカル社製、亜鉛中和、エチレン−メタクリル酸−アクリル酸エステル共重合体
ハイミラン１５５５：三井・デュポンポリケミカル社製、ナトリウム中和、エチレン−メタクリル酸共重合体
酸化チタン：石原産業社製
［中間層用樹脂組成物］
イオン性樹脂：商品名「ＨＰＦ１０００」、デュポン社製、マグネシウム中和、エチレン−アクリル酸−アクリル酸エステル共重合体
熱可塑性樹脂（１）：商品名「ハイトレル４００１」、東レ・デュポン社製、ポリエステルエラストマー
熱可塑性樹脂（２）：商品名「ダイナロン６１００」、ＪＳＲ社製、熱可塑性オレフィン系エラストマー
着色用マスターバッチ：
熱可塑性樹脂        １００質量部
酸化チタン            ６０質量部
顔料                １．７質量部
滑剤                ５．０質量部
を含有した樹脂組成物。ここで、上記の熱可塑性樹脂は、三井・デュポンポリケミカル社製の商品名「ニュクレルＮ１０５０Ｈ」（エチレン−メタクリル酸共重合体）、酸化チタンは、石原産業社製の商品名「タイペーク」、滑剤は、ステアリン酸マグネシウムである。
【符号の説明】
【００７３】
１  コア
２  内層カバー（中間層）
３  外層カバー（最外層）
４  ペイント層
Ｇ  ゴルフボール
Ｄ  ディンプル
【図１】
0005614254.tif 000003